(57)【要約】【課題】セパレータの厚みを薄くした場合でも高レートサイクル後の一過性出力劣化抑制が可能な蓄電素子を提供する。【解決手段】蓄電素子１０は、正極４１０と、負極４２０と、正極４１０及び負極４２０の間に配置されたセパレータ４３０とを備え、負極４２０は、負極基材層４２１と、負極基材層４２１の表面に配置された負極合剤層４２２とを有し、セパレータ４３０は、セパレータ基材層４３１を有し、負極合剤層４２２は、負極活物質としてＤ５０粒子径が２．０μｍ以上６．０μｍ以下である難黒鉛化性炭素を含み、負極合材層４２２の密度に負極合材層４２２の厚みを乗算した値をセパレータ基材層４３１の厚みで除算した値として定義される負極補正密度は、１．２（ｇ／ｃｍ３）以上５．１（ｇ／ｃｍ３）以下である。【選択図】図３
2015225725.tif 000002
【特許請求の範囲】
【請求項１】
正極と、負極と、前記正極及び前記負極の間に配置されたセパレータと、非水電解質とを備えた蓄電素子であって、
前記負極は、
負極基材層と、
前記負極基材層の表面に配置された負極合剤層とを有し、
前記セパレータは、セパレータ基材層を有し、
前記負極合剤層は、負極活物質として、Ｄ５０粒子径が２．０μｍ以上６．０μｍ以下である難黒鉛化性炭素を含み、
前記負極合材層の密度に前記負極合材層の厚みを乗算した値を前記セパレータ基材層の厚みで除算した値として定義される負極補正密度は、１．２（ｇ／ｃｍ３）以上５．１（ｇ／ｃｍ３）以下である
蓄電素子。
【請求項２】
前記セパレータは、前記セパレータに含浸するプロピレンカーボネートと前記セパレータとの質量比を表すセパレータＰＣ含浸率が４０％以上７０％以下である特性を有する
請求項１に記載の蓄電素子。
【請求項３】
前記負極補正密度は、２．２（ｇ／ｃｍ３）以上４．４（ｇ／ｃｍ３）以下である
請求項１に記載の蓄電素子。
【請求項４】
前記セパレータは、厚みが２６μｍ以下である
請求項１〜３のいずれか１項に記載の蓄電素子。
【請求項５】
前記セパレータは、さらに、前記セパレータ基材層の表面に、無機粒子を含む無機層を有する
請求項１〜４のいずれか１項に記載の蓄電素子。
【発明の詳細な説明】
【技術分野】
【０００１】
本発明は、正極と、負極と、当該正極と負極との間に配置されるセパレータと、非水電解質とを有する蓄電素子に関する。
【背景技術】
【０００２】
近年、世界的な環境問題への取り組みとして、ガソリン自動車からハイブリッド自動車や電気自動車への転換が推進されたり、電動自転車が普及するなど、リチウムイオン二次電池などの各種蓄電素子が広く活用されている。このため、このような蓄電素子においては、高出力化及び高容量化がますます求められてきている。そこで、従来、セパレータの厚みを薄くして高出力化及び高容量化を図る蓄電素子が提案されている（例えば、特許文献１参照）。
【先行技術文献】
【特許文献】
【０００３】
【特許文献１】特開２００６−３２２４６号公報
【発明の概要】
【発明が解決しようとする課題】
【０００４】
しかしながら、上記従来のセパレータの厚みを薄くした蓄電素子では、充放電を行った場合に、一時的に出力が低下する場合がある。特に、高レートサイクルで繰り返し充放電を行った場合、従来の蓄電素子では、一時的に出力が大きく低下してしまう場合がある。このような高レートサイクル後の一時的な出力低下（以下、一過性の出力劣化という）は、蓄電素子の充放電を低レートサイクルに切り替えることや、一定時間充放電を行わないことで改善することが可能であるものの、高レートサイクルでの充放電条件以外の運転条件に変更する必要がある。
【０００５】
本発明は、上記問題を解決するためになされたものであり、セパレータの厚みを薄くした場合でも高レートサイクル後の一過性出力劣化の抑制が可能な蓄電素子を提供することを目的とする。
【課題を解決するための手段】
【０００６】
上記目的を達成するために、本発明の一態様に係る蓄電素子は、正極と、負極と、前記正極及び前記負極の間に配置されたセパレータと、非水電解質とを備えた蓄電素子であって、前記負極は、負極基材層と、前記負極基材層の表面に配置された負極合剤層とを有し、前記セパレータは、セパレータ基材層を有し、前記負極合剤層は、負極活物質として、Ｄ５０粒子径が２．０μｍ以上６．０μｍ以下である難黒鉛化性炭素を含み、前記負極合材層の密度に前記負極合材層の厚みを乗算した値を前記セパレータ基材層の厚みで除算した値として定義される負極補正密度は、１．２（ｇ／ｃｍ３）以上５．１（ｇ／ｃｍ３）以下である。
【０００７】
これによれば、蓄電素子において、負極は、負極活物質としてＤ５０粒子径が２．０μｍ以上６．０μｍ以下である難黒鉛化性炭素を含み、負極補正密度が１．２（ｇ／ｃｍ３）以上５．１（ｇ／ｃｍ３）以下である。通常、セパレータの厚みを負極合剤層に対して薄くすると、高レートサイクルでの充放電時に当該セパレータが負極の膨張収縮の影響を受け易くなり、高レートサイクル後に一過性の出力劣化が生じる。これに対して、本願発明者らは、鋭意検討と実験の結果、セパレータの厚みを薄くした場合でも、上記の蓄電素子の構成において、一過性の出力劣化を抑制することができることを見出した。つまり、負極活物質としてＤ５０粒子径が２．０μｍ以上６．０μｍ以下である難黒鉛化性炭素を用い、セパレータの厚みに対する負極合材層の相対密度を表す負極補正密度を１．２（ｇ／ｃｍ３）以上５．１（ｇ／ｃｍ３）以下とした場合に、セパレータが負極から受ける影響を低減し、電流分布の不均一性に起因する一過性の出力劣化を抑制することができることを見出した。これにより、セパレータの厚みを薄くした蓄電素子において、高レートサイクル後の一過性の出力劣化を抑制することができる。
【０００８】
また、前記セパレータは、前記セパレータに含浸するプロピレンカーボネートと前記セパレータとの質量比を表すセパレータＰＣ含浸率が４０％以上７０％以下である特性を有することにしてもよい。
【０００９】
ここで、本願発明者らは、鋭意検討と実験の結果、セパレータの厚みを薄くした蓄電素子において、セパレータＰＣ含浸率が４０％以上７０％以下という特性を有するセパレータを用いた場合に、高レートサイクル後の一過性の出力劣化を抑制することができることを見出した。このため、当該蓄電素子において、セパレータＰＣ含浸率が４０％以上７０％以下の特性を有するセパレータを用いた場合に、高レートサイクル後の一過性の出力劣化を抑制しつつ、微小短絡の発生も抑制することができる。
【００１０】
また、前記負極補正密度は、２．２（ｇ／ｃｍ３）以上４．４（ｇ／ｃｍ３）以下であることにしてもよい。
【００１１】
ここで、本願発明者らは、鋭意検討と実験の結果、負極補正密度が２．２（ｇ／ｃｍ３）以上４．４（ｇ／ｃｍ３）以下である場合に、高レートサイクル後の一過性の出力劣化をより効果的に抑制することができることを見出した。このため、当該蓄電素子において、負極補正密度が２．２（ｇ／ｃｍ３）以上４．４（ｇ／ｃｍ３）以下である場合に、高レートサイクル後の一過性の出力劣化をより効果的に抑制することができる。
【００１２】
また、前記セパレータは、厚みが２６μｍ以下であることにしてもよい。
【００１３】
これにより、セパレータの厚みが２３μｍよりも小さいので、高出力化及び高容量化を図ることができる。
【００１４】
また、前記セパレータは、さらに、前記セパレータ基材層の表面に、無機粒子を含む無機層を有することにしてもよい。
【００１５】
これにより、正極及び負極の膨張収縮によるセパレータの破損が防止され、セパレータの強度を確保できる。
【発明の効果】
【００１６】
本発明は、セパレータの厚みを薄くした蓄電素子において、高レートサイクル後の一過性の出力劣化を抑制することができる。
【図面の簡単な説明】
【００１７】
【図１】本発明の実施の形態に係る蓄電素子の外観斜視図である。
【図２】本発明の実施の形態に係る電極体の構成を示す斜視図である。
【図３】本発明の実施の形態に係る電極体の構成を示す断面図である。
【図４】負極Ｄ５０粒子径を変化させた場合の一過性劣化率を示す図である。
【図５】負極補正密度を変化させた場合の一過性劣化率を示す図である。
【図６】セパレータＰＣ含浸率を変化させた場合の一過性劣化率を示す図である。
【発明を実施するための形態】
【００１８】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１９】
まず、蓄電素子１０の構成について、説明する。
【００２０】
［１．全体構成］
図１は、本発明の実施の形態に係る蓄電素子１０の外観斜視図である。なお、同図は、容器内部を透視した図となっている。図２は、本発明の実施の形態に係る電極体４００の構成を示す斜視図である。なお、同図は、図１に示した電極体４００の巻回状態を一部展開した図である。
【００２１】
蓄電素子１０は、電気を充電し、また、電気を放電することのできる二次電池であり、より具体的には、リチウムイオン二次電池などの非水電解質二次電池である。例えば、蓄電素子１０は、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（ＰＨＥＶ）、電気自動車（ＥＶ）などに使用される二次電池である。なお、蓄電素子１０は、非水電解質二次電池には限定されず、非水電解質二次電池以外の二次電池であってもよいし、キャパシタであってもよい。
【００２２】
これらの図に示すように、蓄電素子１０は、容器１００と、正極端子２００と、負極端子３００とを備え、容器１００は、上壁であるふた板１１０を備えている。また、容器１００内方には、電極体４００と、正極集電体１２０と、負極集電体１３０とが配置されている。なお、蓄電素子１０の容器１００の内部には電解液（非水電解質）などの液体が封入されているが、当該液体の図示は省略する。
【００２３】
容器１００は、金属からなる矩形筒状で底を備える筐体本体と、当該筐体本体の開口を閉塞する金属製のふた板１１０とで構成されている。また、容器１００は、電極体４００等を内部に収容後、ふた板１１０と筐体本体とが溶接等されることにより、内部を密封することができるものとなっている。
【００２４】
電極体４００は、正極と負極とセパレータとを備え、電気を蓄えることができる部材である。具体的には、電極体４００は、負極と正極との間にセパレータが挟み込まれるように層状に配置されたものを全体が長円形状となるように巻回されて形成されている。なお、図１及び図２では、電極体４００の形状としては長円形状を示したが、円形状または楕円形状でもよい。また、電極体４００の形状は巻回型に限らず、平板状極板を積層した形状（積層型）でもよい。電極体４００の詳細な構成については、後述する。
【００２５】
正極端子２００は、電極体４００の正極に電気的に接続された電極端子であり、負極端子３００は、電極体４００の負極に電気的に接続された電極端子である。つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。
【００２６】
正極集電体１２０は、電極体４００の正極と容器１００の側壁との間に配置され、正極端子２００と電極体４００の正極とに電気的に接続される導電性と剛性とを備えた部材である。なお、正極集電体１２０は、後述する電極体４００の正極基材層と同様、アルミニウムまたはアルミニウム合金などで形成されている。
【００２７】
また、負極集電体１３０は、電極体４００の負極と容器１００の側壁との間に配置され、負極端子３００と電極体４００の負極とに電気的に接続される導電性と剛性とを備えた部材である。なお、負極集電体１３０は、後述する電極体４００の負極基材層と同様、銅または銅合金などで形成されている。
【００２８】
また、容器１００の内部に封入される非水電解質（電解液）は、一般にリチウムイオン電池等への使用が提案されているものが使用可能であり、様々なものを選択することができる。蓄電素子１０においては、以下の有機溶媒と電解質塩とを組み合わせて、非水電解質として使用する。非水電解質は、容器１００内において、正極合剤層、負極合剤層、及びセパレータに含浸されている。例えば、非水電解質の有機溶媒として、プロピレンカーボネート、エチレンカーボネート、ブチレンカーボネート、クロロエチレンカーボネート、ビニレンカーボネート等の環状炭酸エステル類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等の単独またはそれら２種以上の混合物等を挙げることができるが、これらに限定されるものではない。なお、非水電解質には公知の添加剤を加えてもよい。なお、これらの非水電解液の中では、エチレンカーボネート、ジメチルカーボネート、メチルエチルカーボネートを混合して使用すると、リチウムイオンの伝導度が極大となるために好ましい。
【００２９】
また、非水電解質に含まれる電解質塩としては、例えば、ＬｉＣｌＯ４、ＬｉＢＦ４、ＬｉＡｓＦ６、ＬｉＰＦ６、ＬｉＳＣＮ、ＬｉＢｒ、ＬｉＩ、Ｌｉ２ＳＯ４、Ｌｉ２Ｂ１０Ｃｌ１０、ＮａＣｌＯ４、ＮａＩ、ＮａＳＣＮ、ＮａＢｒ、ＫＣｌＯ４、ＫＳＣＮ等のリチウム（Ｌｉ）、ナトリウム（Ｎａ）またはカリウム（Ｋ）の１種を含む無機イオン塩、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、（ＣＨ３）４ＮＢＦ４、（ＣＨ３）４ＮＢｒ、（Ｃ２Ｈ５）４ＮＣｌＯ４、（Ｃ２Ｈ５）４ＮＩ、（Ｃ３Ｈ７）４ＮＢｒ、（ｎ−Ｃ４Ｈ９）４ＮＣｌＯ４、（ｎ−Ｃ４Ｈ９）４ＮＩ、（Ｃ２Ｈ５）４Ｎ−ｍａｌｅａｔｅ、（Ｃ２Ｈ５）４Ｎ−ｂｅｎｚｏａｔｅ、（Ｃ２Ｈ５）４Ｎ−ｐｈｔａｌａｔｅ、ステアリルスルホン酸リチウム、オクチルスルホン酸リチウム、ドデシルベンゼンスルホン酸リチウム等の有機イオン塩等が挙げられ、これらのイオン性化合物を単独、あるいは２種類以上混合して用いることが可能である。
【００３０】
次に、電極体４００の詳細な構成について、説明する。
【００３１】
［２．電極体の構成］
図３は、本発明の実施の形態に係る電極体４００の構成を示す断面図である。具体的には、同図は、図２に示された電極体４００の巻回状態が展開された部分をＡ−Ａ断面で切断した場合の断面を示す図である。
【００３２】
同図に示すように、電極体４００は、正極４１０と負極４２０と２つのセパレータ４３０とが積層されて形成されている。具体的には、正極４１０と負極４２０との間にセパレータ４３０が配置されている。
【００３３】
［２．１  正極の構成］
まず、正極４１０について説明する。正極４１０は、正極基材層４１１と、正極合剤層４１２とを有している。
【００３４】
正極基材層４１１は、アルミニウムまたはアルミニウム合金からなる長尺帯状の導電性の集電箔である。なお、上記集電箔として、ニッケル、鉄、ステンレス鋼、チタン、焼成炭素、導電性高分子、導電性ガラス、Ａｌ−Ｃｄ合金など、適宜公知の材料を用いることもできる。
【００３５】
正極合剤層４１２は、正極基材層４１１の表面に形成された活物質層である。つまり、正極合剤層４１２は、正極基材層４１１のＺ軸プラス方向及びマイナス方向の両面に、それぞれ形成されている。正極合剤層４１２は、正極活物質と、導電助剤と、バインダとを含んでいる。
【００３６】
正極合剤層４１２に用いられる正極活物質は、公知の化合物を特に限定なく使用できるが、その中でも、リチウムイオンを吸蔵放出可能な正極活物質であり、ＬｉａＮｉｂＭ１ｃＭ２ｄＷｘＮｂｙＺｒｚＯ２（但し、式中、ａ、ｂ、ｃ、ｄ、ｘ、ｙ、ｚは、０≦ａ≦１．２、０≦ｂ≦１、０≦ｃ≦０．５、０≦ｄ≦０．５、０≦ｘ≦０．１、０≦ｙ≦０．１、０≦ｚ≦０．１、ｂ＋ｃ＋ｄ＝１を満たし、Ｍ１、Ｍ２は、Ｍｎ、Ｔｉ、Ｃｒ、Ｆｅ、Ｃｏ、Ｃｕ、Ｚｎ、Ａｌ、Ｇｅ、Ｓｎ及びＭｇからなる群から選択される少なくとも１種の元素である）で表される化合物や、ＬｉＮｉｘＭｎｙＣｏｚＯ２（ｘ＋ｙ＋ｚ＝１、ｘ＜１、ｙ＜１、ｚ＜１）で表される化合物が用いられるのが好ましい。
【００３７】
また、正極活物質のＤ５０粒子径は、２μｍ〜８μｍであることが好ましい。ここで、Ｄ５０粒子径とは、レーザー回折散乱法で測定される粒子の体積分布を測定し、特定の粒子径以下の粒子量が（積算分布）５０％の体積に該当する粒子径を示す。
【００３８】
正極合剤層４１２に用いられる導電助剤の種類は特に制限されず、金属であっても非金属であってもよい。金属の導電助剤としては、銅やニッケルなどの金属元素から構成される材料を用いることができる。また、非金属の導電助剤としては、グラファイト、カーボンブラック、アセチレンブラック、ケッチェンブラックなどの炭素材料を用いることができる。
【００３９】
正極合剤層４１２に用いられるバインダとしては、電極製造時に使用する溶媒や電解液に対して安定であり、また、充放電時の酸化還元反応に対して安定な材料であれば特にその種類は制限されない。例えば、バインダとして、ポリテトラフルオロエチレン（ＰＴＦＥ）、ポリフッ化ビニリデン（ＰＶＤＦ）、ポリエチレン、ポリプロピレン等の熱可塑性樹脂、エチレン−プロピレン−ジエンターポリマー（ＥＰＤＭ）、スルホン化ＥＰＤＭ、スチレンブタジエンゴム（ＳＢＲ）、フッ素ゴム等のゴム弾性を有するポリマーを１種または２種以上の混合物として用いることができる。
【００４０】
なお、正極４１０は、正極基材層４１１と正極合剤層４１２との間に、アンダーコート層を有してもよい。
【００４１】
アンダーコート層は、正極基材層４１１の表面（図３では、Ｚ軸プラス方向及びマイナス方向の両面）に形成された、正極合剤層４１２と樹脂種類あるいは合剤比率の異なった熱硬化性アンダーコート層である。また、アンダーコート層は、バインダ（有機バインダ）と導電助剤とを含んでいる。
【００４２】
ここで、アンダーコート層に用いられる有機バインダの材料の樹脂としては、キチン−キトサン誘導体、セルロース誘導体、フッ化樹脂、合成ゴム、ポリアミド、ポリイミド、ポリオレフィン及びポリアクリルからなる群から選択される少なくとも１種が挙げられる。
【００４３】
具体的には、例えば、キチン−キトサン誘導体としては、ヒドロキシエチルキトサン、ヒドロキシプロピルキトサン、ヒドロキシブチルキトサン及びアルキル化キトサン等からなる群から選択される少なくとも１種のヒドロキシアルキルキトサンが挙げられる。上記フッ化樹脂としては、ポリフッ化ビニリデン、ポリテトラフルオロエチレン等が挙げられる。上記合成ゴムとしては、スチレンブタジエンゴム、アクリルゴム、ニトリルゴム等が挙げられる。上記ポリオレフィンとしては、低密度ポリエチレン、高密度ポリエチレン、ポリプロピレン等が挙げられる。上記ポリアクリルとしては、エチレングリコールジメタクリレート、プロピレングリコールジメタクリレート等が挙げられる。尚、上記ヒドロキシアルキルキトサンは、例えば、サリチル酸、ピロメリット酸、クエン酸、トリメリット酸等の有機酸と混合して架橋して有機バインダとすることが好ましい。また、セルロース誘導体の一例としては、ＣＭＣ（カルボキシメチルセルロース）及びこれの塩が挙げられる。具体的には、Ｈ−ＣＭＣ、Ｎａ−ＣＭＣ、ＮＨ４−ＣＭＣ等が挙げられる。
【００４４】
なお、アンダーコート層の有機バインダは、キトサン誘導体及びセルロース誘導体から選択される少なくとも一種を含んでいるのが好ましい。また、有機バインダの添加量としては、アンダーコート層の全原料に対して２０〜８０質量％であるのが好ましく、５０〜７５質量％の範囲であることがさらに好ましい。当該量の有機バインダがアンダーコート層に添加されていることで、アンダーコート層の粘着強度が高められて、正極基材層４１１と正極合剤層４１２との界面の密着性が確保され、電気伝導度が維持されうる。
【００４５】
また、アンダーコート層に用いられる導電助剤としては、電気伝導性が高い粒子が用いられる。例えば、導電助剤として、カーボンブラック、アセチレンブラック、ケッチェンブラック等の炭素系材料や、鉄、ニッケル、銅、アルミニウム等の金属微粒子からなる群から選択される少なくとも１種が挙げられる。
【００４６】
なお、アンダーコート層の導電助剤の添加量としては、アンダーコート層の全原料に対して５〜９８質量％であるのが好ましく、１５〜９０質量％の範囲であることがさらに好ましい。当該量の導電助剤がアンダーコート層に添加されることで、適切な導電性が維持されうる。
【００４７】
非水電解質二次電池の正極及び負極は、その充放電過程において、極板の厚み方向に膨張と収縮とを繰り返している。また、正極及び負極の膨張は、一般的には正極よりも負極の方がより膨張する。更に、負極の膨張は、それぞれの電極で用いられている活物質の充填密度が高いほど大きい。そのため、セパレータは充放電過程において負極の膨張時に圧縮されるため、充放電サイクルが繰り返されるに従ってセパレータのイオン導電性が低下し、特に、高レートサイクル後に一過性の出力劣化が生じることが想定される。本実施の形態では、高レートサイクル後の一過性出力劣化を抑制すべく、負極及びセパレータの構成を提案するものである。
【００４８】
［２．２  負極の構成］
次に、負極４２０について説明する。負極４２０は、負極基材層４２１と、負極合剤層４２２とを有している。
【００４９】
負極基材層４２１は、銅または銅合金からなる長尺帯状の導電性の集電箔である。なお、上記集電箔として、ニッケル、鉄、ステンレス鋼、チタン、焼成炭素、導電性高分子、導電性ガラス、Ａｌ−Ｃｄ合金など、適宜公知の材料を用いることもできる。
【００５０】
負極合剤層４２２は、負極基材層４２１の表面（図３では、Ｚ軸プラス方向及びマイナス方向の両面）に形成された活物質層であり、負極基材層４２１を挟むように負極基材層４２１の両側に配置されている。負極合剤層４２２は、負極活物質と、導電助剤と、バインダとを含んでいる。
【００５１】
負極合剤層４２２に用いられる負極活物質としては、難黒鉛化性炭素（ハードカーボン）が用いられる。そして、この難黒鉛化性炭素は、Ｄ５０粒子径が２．０μｍ以上６．０μｍ以下である。
【００５２】
セパレータを薄肉化して高出力化させると、負極上の電流線が負極活物質に影響され易くなる。これに対して上記のように、負極活物質として粒子径が規制された難黒鉛化性炭素が用いられることにより、充放電中のイオン経路抵抗を均一にすることが可能となり、さらに、ＳＯＣ（Ｓｔａｔｅ  Ｏｆ  Ｃｈａｒｇｅ）−電位勾配が傾斜することにより、負極中の充放電深度バラつきを抑制することが可能となる。これにより、高レートサイクル後の一過性の出力劣化を抑制することができる。
【００５３】
負極合剤層４２２に用いられる導電助剤は、正極合剤層４１２に用いられる導電助剤と同様であるため、詳細な説明は省略する。
【００５４】
負極合剤層４２２に用いられるバインダとしては、電極製造時に使用する溶媒や電解液に対して安定であり、また、充放電時の酸化還元反応に対して安定な材料であれば特にその種類は制限されない。例えば、ポリテトラフルオロエチレン（ＰＴＦＥ）、ポリフッ化ビニリデン（ＰＶＤＦ）、ポリエチレン、ポリプロピレン等の熱可塑性樹脂、エチレン−プロピレン−ジエンターポリマー（ＥＰＤＭ）、スルホン化ＥＰＤＭ、スチレンブタジエンゴム（ＳＢＲ）、フッ素ゴム等のゴム弾性を有するポリマーを１種または２種以上の混合物として用いることができる。
【００５５】
［２．３  セパレータの構成］
次に、セパレータ４３０について説明する。セパレータ４３０は、正極４１０と負極４２０との間に配置される長尺帯状のセパレータであり、正極４１０及び負極４２０とともに長手方向（Ｙ軸方向）に巻回され複数層積層されることで、電極体４００が形成される。セパレータ４３０は、セパレータ基材層４３１及び無機塗工層４３２を備えている。
【００５６】
セパレータ基材層４３１は、セパレータ４３０の本体であり、樹脂多孔膜全般が使用できる。例えば、セパレータ基材層４３１としては、ポリマー、天然繊維、炭化水素繊維、ガラス繊維もしくはセラミック繊維の織物または不織繊維を有する樹脂多孔膜が用いられる。また、当該樹脂多孔膜は、好ましくは、織物または不織ポリマー繊維を有する。特に、当該樹脂多孔膜は、ポリマー織物またはフリースを有するかまたはこのような織物またはフリースであるのが好ましい。ポリマー繊維としては、好ましくは、ポリアクリロニトリル（ＰＡＮ）、ポリアミド（ＰＡ）、ポリエステル、例えばポリエチレンテレフタレート（ＰＥＴ）及び／またはポリオレフィン（ＰＯ）、例えばポリプロピレン（ＰＰ）またはポリエチレン（ＰＥ）またはこのようなポリオレフィンの混合物や複合膜から選択したポリマーの非電導性繊維を有する。また、当該樹脂多孔膜は、ポリオレフィン微多孔膜、不織布、紙等であってもよく、好ましくはポリオレフィン微多孔膜である。
【００５７】
次に、無機塗工層４３２について説明する。無機塗工層４３２は、セパレータ基材層４３１の少なくとも一面に配され、セパレータ基材層４３１上に設けられた層である。なお、同図３では、無機塗工層４３２は、セパレータ基材層４３１の上面に塗工されているが、セパレータ基材層４３１の下面、または両側に塗工されていてもよい。また、無機塗工層４３２は、セパレータ基材層４３１上でなくとも正極４１０と負極４２０との間に配置されていればよいが、同図のようにセパレータ基材層４３１上に設けられるのが好ましい。また、正極の表面電位が高くなると、セパレータ基材層４３１の酸化により絶縁性が低下する場合がある。セパレータ基材層４３１の絶縁性低下により放電容量が減少する。よって、無機塗工層４３２としては、酸化及び導体化しない樹脂を使用することが好ましい。これにより、セパレータ４３０の酸化が抑制され、充放電サイクル特性が向上する。無機塗工層４３２の厚みは、０．１μｍ以上１０μｍ以下であることが好ましい。
【００５８】
具体的には、無機塗工層４３２は、耐熱粒子として、耐熱性の無機粒子を含む無機層である。当該無機粒子としては、合成品及び天然産物のいずれでも、特に限定なく用いることができる。例えば、当該無機粒子としては、下記のうちの一つ以上の無機物の単独もしくは混合体もしくは複合化合物から成る。酸化鉄、ＳｉＯ２、Ａｌ２Ｏ３、ＴｉＯ２、ＢａＴｉＯ２、ＺｒＯ、アルミナ−シリカ複合酸化物などの酸化物微粒子、窒化アルミニウム、窒化ケイ素などの窒化物微粒子、フッ化カルシウム、フッ化バリウム、硫酸バリウムなどの難溶性のイオン結晶微粒子、シリコン、ダイヤモンドなどの共有結合性結晶微粒子、タルク、モンモリロナイトなどの粘土微粒子、ベーマイト、ゼオライト、アパタイト、カオリン、ムライト、スピネル、オリビン、セリサイト、ベントナイト、マイカなどの鉱物資源由来物質あるいはそれらの人造物、などが挙げられる。また、金属微粒子；ＳｎＯ２、スズ−インジウム酸化物（ＩＴＯ）などの酸化物微粒子、カーボンブラック、グラファイトなどの炭素質微粒子、などの導電性微粒子の表面を、電気絶縁性を有する材料（例えば、上記の電気絶縁性の無機粒子を構成する材料）で表面処理することで、電気絶縁性を持たせた微粒子であってもよい。特に、無機粒子としては、ＳｉＯ２、Ａｌ２Ｏ３、アルミナ−シリカ複合酸化物が好ましい。
【００５９】
また、無機塗工層４３２は、無機粒子及びバインダを溶媒に分散させた溶液をセパレータ基材層４３１に塗布することによって形成されることが望ましい。このバインダとしては、ポリアクリロニトリル、ポリフッ化ビニリデン、フッ化ビニリデンとヘキサフルオロプロピレンとの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレンまたはポリカーボネートを挙げることができる。特に電気化学的な安定性の点からは、ポリアクリロニトリル、ポリフッ化ビニリデン、ポリヘキサフルオロプロピレンあるいはポリエチレンオキサイドが好ましい。また、特に、本実施の形態で用いるバインダは、ポリフッ化ビニリデン（ＰＶＤＦ）、ポリアクリル酸、ポリメタクリル酸またはスチレン−ブタジエンゴム（ＳＢＲ）であるのが好ましい。なお、正極４１０または負極４２０において使用されるバインダについても、上記と同様のバインダが使用される。
【００６０】
ここで、本実施の形態では、負極合剤層４２２の密度（ｇ／ｃｍ３）に負極合剤層４２２の厚みを乗算したものをセパレータ基材層４３１の厚みで除算したものとして定義される負極補正密度は、１．２（ｇ／ｃｍ３）以上５．１（ｇ／ｃｍ３）以下である。また、上記負極補正密度は、２．２（ｇ／ｃｍ３）以上４．４（ｇ／ｃｍ３）以下であるのが好ましい。
【００６１】
また、セパレータ４３０は、セパレータ中に含浸されたＰＣの体積をセパレータの体積で除したものに１００を掛けた数値を表すセパレータＰＣ含浸率が４０％以上７０％以下である特性を有することが好ましい。
【００６２】
なお、セパレータ４３０は、無機塗工層４３２を備えていることが好ましいが、無機塗工層４３２を備えていなくともよい。
【００６３】
なお、電池特性への影響を考慮すると、セパレータ４３０の厚みは２６μｍ以下であることが好ましい。これにより、高出力化及び高容量化を図ることができる。また、セパレータ４３０は、透気度が１８０（秒／１００ｃｃ）以下であることが好ましい。
【００６４】
また、蓄電素子１０を４．２Ｖで充電した場合及び完全放電した場合の負極合剤層４２２の厚みの差をセパレータ基材層４３１の厚みで除算した値は、０．０５以上０．５以下であるのが好ましい。
【００６５】
次に、上記の構成を有する蓄電素子１０が、一過性の出力劣化の抑制等を行うことができることについて、詳細に説明する。
【００６６】
［実施例］
まず、蓄電素子１０の製造方法について説明する。具体的には、以下のようにして、後述する実施例１〜４４及び比較例１〜１４における蓄電素子としての電池の作製を行った。なお、実施例１〜４４は、いずれも、上述した実施の形態に係る蓄電素子１０に関するものである。
【００６７】
（１−１）正極の作製
正極活物質として、ＬｉＮｉＭｎＣｏＯ２を用いた。また、導電助剤にはアセチレンブラック、バインダにはＰＶＤＦを用い、正極活物質が９０質量％、導電助剤が５質量％、バインダが５質量％となるように配合した。また、箔には、厚さ２０μｍのアルミニウム箔を用い、正極活物質、導電助剤、バインダにＮ−メチル−２−ピロリドン（ＮＭＰ）を加え混練し箔状に塗布乾燥後、プレスを行った。なお、プレス多孔度は、アンダーコート層がない場合には３３％とし、アンダーコート層がある場合には４０％とした。
【００６８】
（１−２）負極の作製
負極活物質として、ハードカーボン（ＨＣ：難黒鉛化性炭素）またはグラファイト（Ｇｒａｐｈｉｔｅ）を用いた。また、バインダにはＰＶＤＦを用い、負極活物質が９３質量％、バインダが７質量％となるように配合した。また、負極基材層には、厚み１０μｍの銅箔を用い、負極活物質、導電助剤、バインダにＮ−メチル−２−ピロリドン（ＮＭＰ）を加え混練し箔状に塗布乾燥後、負極合剤層のプレス多孔度が３０％になるようにプレスを行った。
【００６９】
なお、実施例１〜４４及び比較例２〜１４については、負極活物質としてハードカーボン（ＨＣ）を用いた。また、比較例１については、負極活物質としてグラファイトを用いた。
【００７０】
また、実施例２〜６、及び、比較例２〜５については、上記負極活物質のＤ５０粒子径を２〜１５μｍの範囲で変化させて負極の作製を行った。その他の実施例及び比較例については、上記負極活物質のＤ５０粒子径を５μｍとして負極の作製を行った。
【００７１】
また、実施例１〜６、４０〜４４、及び、比較例１〜５、１２〜１４については、負極合剤層の厚みを３５μｍとし、負極合剤層の密度を１．１３ｇ／ｃｍ３として負極の作製を行った。また、実施例７〜３９、及び、比較例６〜１１については、負極合剤層の厚みを、それぞれ、２０〜７０μｍの範囲で変化させ、また、負極合剤層の密度を、それぞれ、１．００〜１．１３の範囲で変化させて負極の作製を行った。
【００７２】
（１−３）セパレータの作製
セパレータ基材層として、透気度が１４０秒／１００ｃｃのポリオレフィン製微多孔膜を使用した。
【００７３】
また、実施例１〜２０、４０〜４４、及び、比較例１〜８、１２〜１４については、セパレータ基材層の厚みを１５μｍとし、その他の実施例及び比較例については、セパレータ基材層の厚みを２０μｍとしてセパレータを作製した。
【００７４】
また、実施例１〜３９、及び、比較例１〜１１については、セパレータＰＣ含浸率を５５％とし、実施例４０〜４４、及び、比較例１２〜１４については、セパレータＰＣ含浸率を、それぞれ、２０〜７５％の範囲で変化させてセパレータを作製した。ここで、セパレータＰＣ含浸率とは、セパレータ中に含浸されたＰＣの体積をセパレータの体積で除したものに１００を掛けた数値である。ここで、セパレータの体積はセパレータの厚みに試験に用いたサンプルの面積を掛けたものであり、含浸ＰＣ体積は含浸によるセパレータ重量増加量をＰＣ密度で除したものである。
【００７５】
ここで、セパレータの気孔度を評価する方法として、水銀圧入ポロシティによる気孔率が挙げられる。水銀圧入ポロシティによる気孔率は、セパレータに高圧をかけ、セパレータの気孔に強制的に水銀を圧入させるものである。この場合には、非水電解質が、蓄電素子の動作状態においてセパレータに浸漬する量を正確に反映したものとは言い難い。これに対して本実施例で採用するセパレータＰＣ含浸率は、高圧をかけずに、蓄電素子１０の非水電解質として実際に使用されるプロピレンカーボネート（ＰＣ）がセパレータに浸漬する量を計測することにより得られる。よって、セパレータＰＣ含浸率は、セパレータの濡れ性及び表面エネルギーなどの非水電解質の浸入を妨害する要因まで考慮された、蓄電素子１０の動作状態に即したＰＣの浸漬量が反映される。
【００７６】
また、無機粒子（アルミナ粒子）、バインダ（アクリル系ラテックス）、増粘剤、界面活性剤を混合し、無機塗工層を構成するコート剤を作製した。上記コート剤は、無機粒子が９７質量％、バインダが３質量％となるように配合した。上記コート剤をセパレータ基材層上にグラビア法にて塗工した後、８０℃で１２時間乾燥させることにより、厚みが５μｍの無機塗工層を作製した。また、塗工前および塗工後に、濡れ性、ＰＣ含浸量微調整のため、適宜、セパレータ基材層の表面改質処理を実施した。
【００７７】
ここで、セパレータの薄肉化に対する負極の膨張収縮の影響を評価するパラメータとして、以下の式１で表される負極補正密度を定義する。
【００７８】
負極補正密度＝負極合剤層密度×負極合剤層厚／セパレータ基材層厚  （式１）
【００７９】
上記負極補正密度は、セパレータの厚みに対する負極合材層の相対密度を表している。
【００８０】
なお、実施例１〜６、４０〜４４、及び、比較例１〜５、１２〜１４については、負極補正密度を２．６（ｇ／ｃｍ３）とし、実施例７〜３９、及び、比較例６〜１１については、負極補正密度を０．９〜５．７（ｇ／ｃｍ３）の範囲で変化させて、負極及びセパレータの作製を行った。
【００８１】
（１−４）非水電解質の生成
非水電解質としては、プロピレンカーボネート（ＰＣ）：ジメチルカーボネート（ＤＭＣ）：エチルメチルカーボネート（ＥＭＣ）＝３：２：５（体積比）の混合溶媒に、電解質塩としてＬｉＰＦ６を調整後に１ｍｏｌ／Ｌとなるように溶解した。なお、これに添加剤として公知の添加剤を加えることにしてもよい。
【００８２】
（１−５）電池の作製
正極、負極及びセパレータを、無機塗工層がセパレータと正極との間に配置されるように積層して巻回後、集電し、角型の容器に挿入し、非水電解質を注入して封口した。
【００８３】
ここで、正極における各数値について、以下のように評価試験を行った。なお、全試験ともに、１０サンプルの平均値とした。
【００８４】
（２−１）正極の電池からの取り出し
電池を放電状態（２Ｖ）にて解体し、正極を取り出してＤＭＣにて十分洗浄を行い、２５℃で真空乾燥を実施した。以下の試験においては、全て洗浄乾燥後のサンプルを用いて実施した。
【００８５】
（３−１）負極の電池からの取り出し
電池を放電状態（２Ｖ）にて解体し、負極を取り出してＤＭＣにて十分洗浄を行い、２５℃で真空乾燥を実施した。以下の試験においては、全て洗浄乾燥後のサンプルを用いて実施した。
【００８６】
（３−２）負極合剤層片面厚み
マイクロメータにて、負極合剤塗布部分の厚みＬを測定した。その後、アセトンもしくはＮＭＰにて合剤を剥離し、剥離後の箔厚みＬｂを測定した。そして、（Ｌ−Ｌｂ）／２にて、負極合剤層の片面の塗布厚みを求めた。なお、合剤を剥離するために用いる溶剤は、負極基材層（箔）を侵食しなければ特に制限されない。また、測定は、１サンプルあたり５回実施してその平均値を１サンプルの負極合剤層の片面の厚みとし、５サンプルの負極合剤層の片面の厚みを平均したものを、負極合剤層厚みとした。
【００８７】
（３−３）負極重量
負極を２×２ｃｍ２のサイズに切り出し、重量（Ｍａ）を測定した。その後、アセトンもしくはＮＭＰにて負極合剤層を剥離し、剥離後の箔重量（Ｍｂ）を測定した。（Ｍａ−Ｍｂ）／８にて単位面積当たり片面塗布重量を求めた。なお、負極合剤層を剥離するために用いる溶剤は、箔を侵食しなければ特に制限されない。また、測定は、１サンプルあたり５回実施してその平均値を１サンプルの負極合剤層の片面重量とし、１０サンプルの負極合剤層の片面重量を平均したものを負極合剤層の重量とした。
【００８８】
（３−４）負極合剤層密度
単位面積当たりの負極合剤層の重量／負極合剤層厚みにて、負極合剤層密度を算出した。
【００８９】
（３−５）負極活物質Ｄ５０粒子径
負極をＣＰ（クロスセクションポリッシャ）加工し、断面をＳＥＭ観察した。ランダムに選択した少なくとも５００個の活物質粒子の直径を測定し、粒子を球状とみなした場合の粒子径が小さい側からの累積体積を求め、累積体積が５０％を超えた時の粒子径をＤ５０粒子径とした。
【００９０】
次に、以下の数値を求めて、電池の評価試験を行った。なお、全試験ともに、３サンプルの平均値とした。
【００９１】
（４−１）容量確認試験
２５℃の恒温層内で以下の試験を実施した。まず、（４−１ａ）下限電圧２．４Ｖにて４Ａの定電流放電試験を実施し、次に、（４−１ｂ）上限電圧４．１Ｖにて４Ａの定電流定電圧充電を３時間実施後、下限電圧２．４Ｖにて放電試験４Ａの定電流放電を実施した。そして、（４−１ｂ）の放電時の電流容量を電池容量とした。
【００９２】
（４−２）２５℃出力試験
直前の容量確認試験により１Ｃ（Ａ）を定め、放電状態から２５℃、０．５Ｃ（Ａ）、充電時間１時間にて、ＳＯＣ（Ｓｔａｔｅ  ｏｆ  Ｃｈａｒｇｅ）を５０％に調整した。そして、温度２５℃、電流４０Ｃ（Ａ）で放電を実施し、１秒目の抵抗Ｄ１＝（１秒目の電圧と通電前の電圧との差）／電流にて１秒目の抵抗Ｄ１を算出し、１秒目の出力Ｗ１＝（通電前電圧−下限電圧）／Ｄ１×下限電圧にて１秒目の出力Ｗ１を算出した。また、同様に、１０秒目の抵抗Ｄ２＝（１０秒目の電圧と通電前の電圧との差）／電流にて１０秒目の抵抗Ｄ２を算出し、１０秒目の出力Ｗ２＝（通電前電圧−下限電圧）／Ｄ２×下限電圧にて１０秒目の出力Ｗ２を算出した。
【００９３】
（４−３）高レート一過性出力劣化試験
２５℃にて、電池を４Ａで４．１Ｖまで定電流充電したのち、総充電時間が３時間となるまで４．１Ｖで定電圧充電を行い、その後、２．４Ｖまで定電流放電し、そのときの放電容量をＱ１とする。この放電容量Ｑ１を１時間で放電するときの電流値を１ＣＡとする。放電状態（ＳＯＣ０％）の電池を、２５℃にて０．５ＣＡで１時間充電することにより、ＳＯＣ５０％に調整する。この電池を２０ＣＡで１０秒間放電し、以下の式２により、サイクル前抵抗を求める。
【００９４】
抵抗＝｛（通電前電圧）−（１０秒目の電圧）｝／電流値        （式２）
【００９５】
再度ＳＯＣ５０％に電池を調整する。２５℃雰囲気で、１５ＣＡでの３０秒間の連続放電及び３０秒間の連続充電を含み１サイクル２分以内のサイクルを１０００サイクル行う。サイクル終了後２時間以内に、サイクル後の電池を２０ＣＡで１０秒間放電し、上記の式２によりサイクル後抵抗を求める。サイクル前抵抗をＤ１、サイクル後抵抗をＤ２とし、以下の式３により高レートサイクル後の一過性劣化率を算出する。
【００９６】
一過性劣化率（％）＝Ｄ２／Ｄ１×１００                      （式３）
【００９７】
つまり、上記一過性劣化率は、電池の高レートサイクル後の一過性の出力劣化を示す指標である。そして、実施例１における一過性劣化率を１００％とし、実施例２〜４４及び比較例１〜１４における一過性劣化率を実施例１に対する百分率で表す。
【００９８】
（４−４）微小短絡発生率
電池化成後に電池定格容量の２０％まで充電し、２５℃にて２０日間保存した場合に、保存前の電池電圧と保存後の電池電圧との差（電池電圧低下）が０．１Ｖ以上であった電池の割合（％）を微小短絡発生率とする。なお、本実施例では、３．１Ｖの定電圧充電を３時間実施した後、１時間経過後から１２時間経過後までに電圧測定し、２５℃にて２０日間保存した後に再度電圧測定を行い、その差異を電池電圧低下とした。そして、１水準あたり２０セルの試験を行い、当該割合を計算して微小短絡発生率とした。
【００９９】
次に、以下のようにして、セパレータ（基材層）の透気度の測定を行った。
【０１００】
（５−１）前処理
セパレータを電池から取り出し、速やかにジメチルカーボネート（ＤＭＣ）にて洗浄を行い、その後重量変化がなくなるまで２５℃で乾燥させる。以下の試験においては、全て洗浄乾燥後のサンプルを用いて実施した。
【０１０１】
（５−２）セパレータ厚み
マイクロメータにて、セパレータの厚みＬを測定した。５サンプルの厚みを平均したものを、セパレータ厚みとした。
【０１０２】
（５−３）セパレータＰＣ含浸率
セパレータを４×４ｃｍ２の大きさに切り出したのち、重量を測定し、含浸前重量とした。セパレータをＰＣ（プロピレンカーボネート）中に１分間含浸させて引き上げ、パルプ素材の紙ワイパーにて表面に付着した余剰ＰＣをふき取って重量を測定し、含浸後重量とした。
【０１０３】
（５−４）セパレータ全体透気度試験
前処理後のセパレータについて、ガーレー法（ＪＩＳ８１１７）規定面積あたり１００ｃｃの空気が透過する時間を計測することで、セパレータ全体の透気度（セパレータ全透気度）を取得する。セパレータが無機塗工層を有していない（基材層のみ有している）場合には、このセパレータ全透気度がセパレータの基材層の透気度（セパレータ基材透気度）となる。
【０１０４】
（５−５）無機塗工層含有セパレータの基材透気度取得方法
セパレータを水：エタノールが５０：５０（ｖｏｌ％）の溶液内に浸漬し、超音波洗浄を実施する。超音波洗浄後に無機塗工層側を光学顕微鏡にて観察し、無機塗工層の残存物がなくなるまで繰り返し超音波洗浄を行う。このとき、溶液の温度が上昇しすぎてセパレータ基材層が変質しないよう注意する。そして、無機塗工層がなくなった超音波洗浄後のセパレータの透気度を測定し、セパレータ基材透気度とする。
【０１０５】
以上のように、負極活物質の種類、負極Ｄ５０粒子径、負極補正密度、及びセパレータ含浸率を変化させて作製した実施例１〜４４及び比較例１〜１４の一過性劣化率を、以下の表１〜表３に示す。
【０１０６】
まず、以下の表１を用いて、実施例１〜６及び比較例１〜５について説明する。以下の表１に示すように、実施例１〜６及び比較例２〜５は、負極活物質の種類（ＨＣ）、負極補正密度、及びセパレータＰＣ含浸率を固定し、負極Ｄ５０粒子径を変化させた場合の高レートサイクル後の一過性劣化率を示したものである。
【０１０７】
また、比較例１は、実施例１に対して、負極Ｄ５０粒子径、負極補正密度及びセパレータＰＣ含浸率を同条件とし、負極活物質の種類をグラファイト（Ｇｒａｐｈｉｔｅ）とした場合の高レートの一過性劣化率を示したものである。
【０１０８】
なお、表１における「負極活物質」は、負極活物質に用いられた材料の種類を示し、「負極Ｄ５０粒子径」は、負極活物質のＤ５０粒子径を示し、「負極補正密度」は、上記式１で規定される負極補正密度であって、セパレータの厚みに対する負極合材層の相対密度を示し、「セパレータＰＣ含浸率」は、セパレータに含浸するプロピレンカーボネートと当該セパレータとの質量比（プロピレンカーボネート含浸重量／セパレータ質量）を示す。また、「一過性劣化率」は、高レートサイクル前の抵抗（Ｄ１）に対する、高レートサイクル後の抵抗（Ｄ２）の百分率比である。また、以下の表２及び表３においても表１と同様である。
【０１０９】
【表１】
2015225725.tif 000003
【０１１０】
また、図４は、負極Ｄ５０粒子径を変化させた場合の一過性劣化率を示す図である。具体的には、同図は、表１における「負極Ｄ５０粒子径」を横軸とし、「一過性劣化率」を縦軸として、グラフ化したものである。
【０１１１】
上記の表１及び図４に示すように、負極活物質が、Ｄ５０粒子径２．０μｍ〜６．０μｍのハードカーボン（ＨＣ）である場合（実施例１〜６）に、一過性劣化率の増加が抑制されている。つまり、高レートサイクル後の一過性出力劣化の抑制を図ることができている。
【０１１２】
なお、表１に示すように、負極Ｄ５０粒子径が７μｍ以上となっている比較例３〜５では、高レートの充放電を１０００サイクル実施することが不可能であった。これは、負極活物質の粒子径が大きくなるほど、負極活物質の粒子間（主に面内方向）で充電深度にばらつきが顕著となることによるものと考えられる。
【０１１３】
また、負極Ｄ５０粒子径が１．５μｍとなっている比較例２では、高レートの一過性劣化率が大きくなっている。これは、粒子径が極端に小さいためにバインダ不足となり、サイクル実施中に負極中の電気的導通が一部不良化したためと考えられる。
【０１１４】
また、負極活物質がグラファイト（Ｇｒａｐｈｉｔｅ）である場合（比較例１）には、高レートサイクル後の一過性劣化率が大きくなっている。負極活物質として、グラファイト（黒鉛系）を使用した場合、ＳＯＣ−電位勾配がほとんどないため、充放電バラつきの回復機能が低下し、さらに、充放電サイクル劣化が進行しやすいと考えられる。本実施の形態に係る蓄電素子１０では、負極活物質として粒子径規制されたハードカーボン（難黒鉛化性炭素）が用いられている。これにより、充放電中のイオン経路抵抗が均一となり、さらに、ＳＯＣ−電位勾配が傾斜していることにより負極中の充放電深度ばらつきが抑制されることで、高レートサイクル後の一過性劣化が抑制されると考えられる。
【０１１５】
表１及び図４に示された結果より、本実施の形態に係る蓄電素子１０は、正極４１０と負極と４２０とセパレータ４３０とを備え、負極４２０は、負極活物質としてＤ５０粒子径が２．０μｍ以上６．０μｍ以下である難黒鉛化性炭素を含むものである。
【０１１６】
次に、以下の表２を用いて、実施例１、７〜３９及び比較例６〜１１について説明する。以下の表２に示すように、実施例１、７〜３９及び比較例６〜１１は、負極活物質の種類（ＨＣ）、負極Ｄ５０粒子径及びセパレータＰＣ含浸率を固定し、負極補正密度を変化させた場合の高レートの一過性劣化率を示したものである。
【０１１７】
なお、表２における「セパレータ基材層厚」は、セパレータ基材層の厚みを示し、「負極合剤層厚」は、負極合剤層の厚みを示し、「負極合剤層密度」は、負極合剤層の重量密度を示す。
【０１１８】
【表２】
2015225725.tif 000004
【０１１９】
また、図５は、負極補正密度を変化させた場合の一過性劣化率を示す図である。具体的には、同図は、表２における「負極補正密度」を横軸とし、「一過性劣化率」を縦軸としてグラフ化したものである。
【０１２０】
上記の表２及び図５に示すように、負極補正密度が１．２（ｇ／ｃｍ３）以上５．１（ｇ／ｃｍ３）以下の場合（実施例１、７〜３９）に、高レートサイクル後の一過性劣化率の増加を抑制することができている。また、負極補正密度が２．２（ｇ／ｃｍ３）以上４．４（ｇ／ｃｍ３）以下の場合（実施例１、９〜１１、１６〜１９、２４〜２８、３３〜３６）に、さらに高レートサイクル後の一過性劣化率の増加を抑制することができている。このため、本実施の形態では、負極補正密度が１．２（ｇ／ｃｍ３）以上５．１（ｇ／ｃｍ３）以下であり、また、２．２（ｇ／ｃｍ３）以上４．４（ｇ／ｃｍ３）以下であるのが好ましい。
【０１２１】
次に、以下の表３を用いて、実施例１、４０〜４４、及び、比較例１２〜１４について説明する。以下の表３に示すように、実施例１、４０〜４４、及び、比較例１２〜１４は、負極活物質の種類（ＨＣ）、負極Ｄ５０粒子径及び負極補正密度を固定し、セパレータＰＣ含浸率を変化させた場合の高レートの一過性劣化率を示したものである。
【０１２２】
なお、表３における「微小短絡発生率」は、蓄電素子１０の微小短絡発生率を示す。
【０１２３】
【表３】
2015225725.tif 000005
【０１２４】
また、図６は、セパレータＰＣ含浸率を変化させた場合の一過性劣化率を示す図である。具体的には、同図は、表３における「セパレータＰＣ含浸率」を横軸とし、「一過性劣化率」を縦軸としてグラフ化したものである。
【０１２５】
上記の表３及び図６に示すように、セパレータＰＣ含浸率が４０％以上７０％以下である特性を有するセパレータを用いた場合（実施例１、４０〜４４）に、高レートサイクル後の一過性劣化率の増加を抑制することができている。このため、本実施の形態では、セパレータ４３０は、セパレータＰＣ含浸率が４０％以上７０％以下である特性を有することが好ましい。
【０１２６】
なお、表３に示すように、セパレータＰＣ含浸率が７５％となっている比較例１４では、一過性劣化率が低いが、微小短絡が発生している。これは、改質処理を過度に行った結果、セパレータ強度が著しく低下し、バリによるセパレータ貫通短絡が起きたためと考えられる。
【０１２７】
［まとめ］
以上のように、本実施の形態に係る蓄電素子１０は、正極４１０と、負極４２０と、正極４１０と負極４２０との間に配置されたセパレータ４３０とを備え、負極４２０は、負極基材層４２１と、負極基材層４２１の表面に配置された負極合剤層４２２とを有し、セパレータ４３０は、セパレータ基材層４３１を有する。負極合剤層４２２は、負極活物質として、Ｄ５０粒子径が２．０μｍ以上６．０μｍ以下である難黒鉛化性炭素を含み、負極補正密度は、１．２（ｇ／ｃｍ３）以上５．１（ｇ／ｃｍ３）以下である。ここで、本願発明者らは、鋭意検討と実験の結果、セパレータ４３０の厚みを薄くした場合でも、上記負極合剤層４２２を含み、負極補正密度が上記範囲である蓄電素子１０の構成において、セパレータ４３０が負極４２０から受ける影響を低減し、電流分布の不均一性に起因する高レートサイクル後の一過性の出力劣化を抑制することができることを見出した。これにより、セパレータ４３０の厚みを薄くした蓄電素子１０において、高レートサイクル後の一過性の出力劣化を抑制することができる。
【０１２８】
また、本願発明者らは、鋭意検討と実験の結果、セパレータ４３０が、セパレータに含浸するプロピレンカーボネート（ＰＣ）と当該セパレータとの質量比を表すセパレータＰＣ含浸率が４０％以上７０％以下である特性を有する場合に、高レートサイクル後の一過性の出力劣化を抑制することができることを見出した。このため、蓄電素子１０において、セパレータＰＣ含浸率が４０％以上７０％以下である特性を有するセパレータ４３０を用いた場合に、高レートサイクル後の一過性の出力劣化を抑制しつつ、微小短絡の発生も抑制することができる。
【０１２９】
また、本願発明者らは、鋭意検討と実験の結果、負極補正密度が２．２（ｇ／ｃｍ３）以上４．４（ｇ／ｃｍ３）以下である場合に、さらに、高レートサイクル後の一過性の出力劣化を抑制することができることを見出した。このため、蓄電素子１０において、負極補正密度が２．２以上４．４以下である場合に、高レートサイクル後の一過性の出力劣化をより効果的に抑制することができる。
【０１３０】
また、セパレータ４３０の厚みは２６μｍ以下であることが好ましい。これにより、高出力化及び高容量化を図ることができる。
【０１３１】
また、セパレータ４３０は、さらに、セパレータ基材層４３１の表面に配置された無機塗工層４３２を有することが好ましい。これにより、正極４１０及び負極４２０の膨張収縮によるセパレータ基材層４３１の破損が防止され、セパレータ４３０の強度を確保できる。
【０１３２】
以上、本発明の実施の形態に係る蓄電素子１０について説明したが、本発明は、この実施の形態に限定されるものではない。
【０１３３】
つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【産業上の利用可能性】
【０１３４】
本発明は、セパレータの厚みを薄くした場合でも、高レートサイクル後の一過性出力劣化を抑制することができる蓄電素子等に適用できる。
【符号の説明】
【０１３５】
１０  蓄電素子
１００  容器
１１０  ふた板
１２０  正極集電体
１３０  負極集電体
２００  正極端子
３００  負極端子
４００  電極体
４１０  正極
４１１  正極基材層
４１２  正極合剤層
４２０  負極
４２１  負極基材層
４２２  負極合剤層
４３０  セパレータ
４３１  セパレータ基材層
４３２  無機塗工層
【図１】
2015225725.tif 000006
【図２】
2015225725.tif 000007
【図３】
2015225725.tif 000008
【図４】
2015225725.tif 000009
【図５】
2015225725.tif 000010
【図６】
2015225725.tif 000011